(57)【要約】【課題】  膜強度を高くすることによって耐摩耗性及び耐傷性を向上させ、かつ耐析出性が良好な電子写真感光体を提供する。【解決手段】  感光体の表面層が少なくとも連鎖重合性官能基を有する正孔輸送性化合物と、該連鎖重合性官能基の末端を水素化した化合物に1重量％以上可溶で且つ放射線照射による反応が主鎖切断タイプでそのＧ値が０．５以上であるポリマー又はオリゴマーとを含有する混合物を放射線照射により重合あるいは架橋することにより硬化した化合物を含有する。【選択図】  なし【特許請求の範囲】
【請求項１】
導電性支持体上に感光層を有する電子写真感光体において、該感光体の表面層が少なくとも連鎖重合性官能基を有する正孔輸送性化合物と、該連鎖重合性官能基の末端を水素化した化合物に1重量％以上可溶で且つ放射線照射による反応が主鎖切断タイプでそのＧ値が０．５以上であるポリマー又はオリゴマーとを含有する混合物を放射線照射により重合あるいは架橋することにより硬化した化合物を含有することを特徴とする電子写真感光体。
【請求項２】
導電性支持体上に感光層を有する電子写真感光体において、該感光体の表面層が少なくとも連鎖重合性官能基を有する正孔輸送性化合物と、該連鎖重合性官能基の末端を水素化した化合物に１重量％以上可溶で且つ放射線照射による反応が架橋タイプでそのＧ値が１．０以上であるポリマー又はオリゴマーとを含有する混合物を放射線照射により重合あるいは架橋することにより硬化した化合物を含有することを特徴とする電子写真感光体。
【請求項３】
導電性支持体上に感光層を有する電子写真感光体において、該感光体の表面層が少なくとも正孔輸送性化合物を含有することを特徴とする請求項１及び２に記載の電子写真感光体。
【請求項４】
該連鎖重合性官能基が下記一般式（１）で示される不飽和重合性官能基である請求項１〜３に記載の電子写真感光体。
【化１】
2005345593.tif 000015
（Ｅは水素原子、ハロゲン原子、置換基を有してもよいアルキル基及び置換基を有してもよいアリール基、シアノ基、ニトロ基、アルコキシ基、−ＣＯＯＲ1（Ｒ1は水素原子、ハロゲン原子、置換基を有してもよいアルキル基、置換基を有してもよいアラルキル基及び置換基を有してもよいアリール基）、ＣＯＮＲ2Ｒ3（Ｒ2、Ｒ3は水素原子、ハロゲン原子、置換基を有してもよいアルキル基、置換基を有してもよいアラルキル基及び置換基を有してもよいアリール基を示し、互いに同一であっても異なっていてもよい）を示す；Ｗは置換基を有してもよい２価のアリール基又は置換基を有してもよい２価のアルキレン基、−ＣＯＯ−、−ＣＨ2−、−Ｏ−、−ＯＯ−、−Ｓ−、−ＣＯＮＲ4−
（Ｒ4は水素原子、ハロゲン原子、置換基を有してもよいアルキル基、置換基を有してもよいアラルキル基又は置換基を有しても良いアリール基）を示す；ｆは０又は１を示す）
【請求項５】
該連鎖重合性官能基が下記式（２）〜（６）のいずれかである請求項１〜４のいずれかに記載の電子写真感光体。
【化２】
2005345593.tif 000016
【請求項６】
該連鎖重合性官能基を有する正孔輸送性化合物が同一分子内に二つ以上の連鎖重合性官能基を有する正孔輸送性化合物である請求項１〜５記載の電子写真感光体。
【請求項７】
該放射線が電子線である請求項１〜６記載の電子写真感光体。
【請求項８】
電子線の照射量が０．５〜２０Ｍｒａｄの範囲である請求項１〜７記載の電子写真感光体。
【請求項９】
前記放射線照射による反応が主鎖切断タイプでそのＧ値が０．５以上であるポリマー又はオリゴマーがポリイソブチレンである請求項１記載の電子写真感光体。
【請求項１０】
前記放射線照射による反応が架橋タイプでそのＧ値が１．０以上であるポリマー又はオリゴマーが、その化学構造の繰り返し単位中に不飽和の炭素−炭素二重結合を有する化合物である請求項2記載の電子写真感光体。
【請求項１１】
前記放射線照射による反応が架橋タイプでそのＧ値が１．０以上であるポリマー又はオリゴマーがブタジエン系合成ゴムである請求項１０記載の電子写真感光体。
【請求項１２】
前記放射線照射による反応が架橋タイプでそのＧ値が１．０以上であるポリマー又はオリゴマーがイソプレン系合成ゴムである請求項１０記載の電子写真感光体。
【請求項１３】
請求項１〜１２のいずれかに記載の電子写真感光体、及び帯電手段、現像手段及びクリーニング手段からなる群より選ばれた少なくともひとつの手段を一体に支持し、電子写真装置本体に着脱自在であることを特徴とするプロセスカートリッジ。
【請求項１４】
請求項１〜１２のいずれかに記載の電子写真感光体、帯電手段、像露光手段、現像手段及び転写手段を有することを特徴とする電子写真装置。
【請求項１５】
支持体上に感光層を形成する電子写真感光体の製造方法において、同一分子内に二つ以上の連鎖重合性官能基を有する正孔輸送性化合物を重合あるいは架橋することにより硬化する工程を有することを特徴とする電子写真感光体の製造方法。
【発明の詳細な説明】
【技術分野】
【０００１】
本発明は電子写真感光体、該電子写真感光体を有するプロセスカートリッジ及び電子写真装置、更には該電子写真感光体の製造方法に関し、詳しくは特定の化合物を含有する感光層を有する電子写真感光体、該電子写真感光体を有するプロセスカートリッジ及び電子写真装置、及び該電子写真感光体の製造方法に関する。
【背景技術】
【０００２】
従来、電子写真感光体に用いられる光導電材料としては、セレン、硫化カドミウム及び酸化亜鉛等の無機材料が知られていた。他方、有機材料であるポリビニルカルバゾール、フタロシアニン及びアゾ顔料等は高生産性や無公害性等の利点が注目され、無機材料と比較して光導電特性や耐久性等の点で劣る傾向にあるものの、広く用いられるようになってきた。
【０００３】
これらの電子写真感光体は、電気的及び機械的特性の双方を満足するために、電荷発生層と電荷輸送層を積層した機能分離型の感光体として利用される場合が多い。一方当然のことながら、電子写真感光体には適用される電子写真プロセスに応じた感度、電気的特性、更には光学的特性を備えていることが要求される。特に繰り返し使用される感光体の表面には、帯電、画像露光、トナー現像、紙への転写、クリーニングといった様々な電気的、機械的外力が直接加えられるため、それらに対する耐久性が要求される。
【０００４】
具体的には、摺擦による表面の摩耗や傷の発生に対する耐久性、帯電による表面劣化、例えば転写効率や滑り性の低下、更には感度低下、電位低下等の電気特性の劣化に対する耐久性も要求される。
【０００５】
一般に有機光導電材料を用いた電子写真感光体の表面層は、薄い樹脂層であり、樹脂の特性が非常に重要である。上述の諸条件をある程度満足する樹脂として、近年アクリル樹脂やポリカーボネート樹脂等が実用化されている。しかしながら、前述したような特性の全てがこれらの樹脂で満足されるわけではなく、特に、更なる高耐久化を図る上では樹脂の硬度は十分高いとは言い難い。これらの樹脂を表面層用の樹脂として用いた場合でも、繰り返し使用に伴って表面層が摩耗したり、傷が発生することがあった。
【０００６】
また、近年の高感度化に対する要求から、電荷輸送物質等の低分子量化合物が比較的大量に添加される場合が多いが、この場合それら低分子量物質の可塑剤的な作用により膜強度が著しく低下するので、繰り返し使用時の表面層の摩耗や傷が一層顕著な問題となっている。また、電子写真感光体を保存している間に低分子量化合物が析出してしまうという問題も発生し易い。
【０００７】
これらの問題点を解決する手段として、硬化性樹脂を電荷輸送層用の樹脂として用いることが、例えば特開平２−１２７６５２号公報（特許文献１）等に開示されている。この件においては、電荷輸送層用の樹脂として硬化性樹脂を用い、電荷輸送層を硬化、架橋することによって、繰り返し使用時の耐削れ性及び耐傷性を大きく向上させている。
【０００８】
しかしながら、硬化性樹脂を用いても、低分子量化合物はあくまでも結着樹脂中において可塑剤として作用するので、先に述べたような析出の問題は根本的には解決されていない。また、有機電荷輸送物質と結着樹脂とで構成される電荷輸送層においては、電荷輸送能は樹脂に大きく依存し、例えば硬度が十分に高い硬化性樹脂では、電荷輸送能が低くなり易く、繰り返し使用時に残留電位が上昇し易い等、硬度と電子写真特性の両者を十二分に満足させるまでには至っていない。
【０００９】
また、特開平５−２１６２４９号公報（特許文献２）及び特開平７−７２６４０号公報（特許文献３）等においては、電荷輸送層に炭素−炭素二重結合を有するモノマーを含有させ、電荷輸送物質の炭素−炭素二重結合を熱あるいは光のエネルギーによって反応させて、電荷輸送層を形成した電子写真感光体が開示されている。しかしながら、電荷輸送物質はポリマーの主骨格にペンダント状に固定化されているだけであり、先の可塑的な作用を十分に排除できないため機械的強度が十分ではない。また電荷輸送能の向上のために電荷輸送物質の濃度を高くすると、架橋密度が低くなり十分な機械的強度を確保することができない。更には、重合時に必要とされる開始剤類の電子写真特性への影響も懸念される。
【００１０】
また、別の解決手段として、例えば特開平８−２４８６４９号公報（特許文献４）においては、主鎖中に電荷輸送能を有する基を導入した熱可塑性高分子を含有する電荷輸送層を有する電子写真感光体が開示されており、従来の分子分散型の電荷輸送層と比較して析出に対しては効果があり、機械的強度も向上するが、あくまでも熱可塑性樹脂であり、その機械的強度には限界があり、樹脂の溶解性等を含めたハンドリングや生産性の面でも十分であるとは言い難い。
【００１１】
以上述べたように、より高いレベルで機械的強度と電荷輸送能を両立することが検討されている。
【特許文献１】特開平２−１２７６５２号公報
【特許文献２】特開平５−２１６２４９号公報
【特許文献３】特開平７−７２６４０号公報
【特許文献４】特開平８−２４８６４９号公報
【発明の開示】
【発明が解決しようとする課題】
【００１２】
本発明の目的は、従来の電子写真感光体が有していた問題点を解決し、膜強度を高くすることによって耐摩耗性及び耐傷性を向上させ、かつ耐析出性が良好な電子写真感光体を提供することにある。
【００１３】
本発明の別の目的は、繰り返し使用時における残留電位の上昇等の感光体特性の変化や劣化が非常に少なく、繰り返し使用時も安定した性能を発揮することができる電子写真感光体を提供することにある。
【００１４】
本発明の更に別の目的は、上記電子写真感光体を有するプロセスカートリッジ及び電子写真装置を提供することにある。
【００１５】
本発明の更に別の目的は、上記電子写真感光体の製造方法を提供することにある。
【課題を解決するための手段】
【００１６】
即ち、本発明は、導電性支持体上に感光層を有する電子写真感光体において、該感光体の表面層が少なくとも連鎖重合性官能基を有する正孔輸送性化合物と、該連鎖重合性官能基の末端を水素化した化合物に1重量％以上可溶で且つ放射線照射による反応が主鎖切断タイプでそのＧ値が０．５以上であるか又は放射線照射による反応が架橋タイプでそのＧ値が１．０以上であるポリマー又はオリゴマーとを含有する混合物を放射線照射により重合あるいは架橋することにより硬化した化合物を含有することを特徴とする電子写真感光体である。
【００１７】
また、本発明は、上記電子写真感光体を有するプロセスカートリッジ及び電子写真装置である。
【００１８】
更に、本発明は、支持体上に感光層を形成する電子写真感光体の製造方法において、連鎖重合性官能基を有する正孔輸送性化合物と、該連鎖重合性官能基の末端を水素化した化合物に１重量％以上可溶で且つ放射線照射による反応が主鎖切断タイプでそのＧ値が０．５以上であるか又は放射線照射による反応が架橋タイプでそのＧ値が１．０以上であるポリマー又はオリゴマーとを含有する混合物を放射線照射により重合あるいは架橋することにより硬化する工程を有することを特徴とする電子写真感光体の製造方法である。
【発明の効果】
【００１９】
以上のように、本発明の電子写真感光体は耐析出性、耐摩耗性及び耐傷性に優れた効果を有する。更に、感度や残留電位等の電子写真特性も非常に良好であり、また繰り返し使用時にも安定した性能を発揮することができる。
【００２０】
また、電子写真感光体の効果は、電子写真感光体を有するプロセスカートリッジ及び電子写真装置においても当然に発揮され、長期間高画質が維持される。
【発明を実施するための最良の形態】
【００２１】
以下に本発明の詳細を説明する。
【００２２】
本発明における連鎖重合とは、高分子物の生成反応を大きく連鎖重合と逐次重合に分けた場合の前者の重合反応形態を示し、詳しくは例えば技報堂出版  三羽忠広著の「基礎合成樹脂の化学（新版）」１９９５年７月２５日（１版８刷）Ｐ．２４に説明されているように、その形態が主にラジカルあるいはイオン等の中間体を経由して反応が進行する不飽和重合、開環重合そして異性化重合等のことをいう。
【００２３】
連鎖重合性官能基とは、前述の反応形態が可能な官能基を意味するが、ここではその大半を占め応用範囲の広い不飽和重合あるいは開環重合性官能基の具体例を示す。
【００２４】
不飽和重合とは、ラジカル及びイオン等によって不飽和基、例えばＣ＝Ｃ、Ｃ≡Ｃ、Ｃ＝Ｏ、Ｃ＝Ｎ、Ｃ≡Ｎ等が重合する反応であるが、主にはＣ＝Ｃである。不飽和重合性官能基の具体例を以下に示すが、これらに限定されるものではない。
【００２５】
【化１】
2005345593.tif 000002
上記中、Ｒは置換基を有してもよいメチル基、エチル基及びプロピル基等のアルキル基、置換基を有してもよいベンジル基及びフェネチル基等のアラルキル基及び置換基を有してもよいフェニル基、ナフチル基及びアンスリル基等のアリール基または水素原子等を示す。
【００２６】
開環重合とは、炭素環、オクソ環及び窒素ヘテロ環等のひずみを有した不安定な環状構造が、触媒の作用で活性化され開環すると同時に重合を繰り返し鎖状高分子物を生成する反応であるが、この場合基本的にはイオンが活性種として作用するものが大部分である。開環重合官能基の具体例を以下に示すが、これらに限定されるものではない。
【００２７】
【化２】
2005345593.tif 000003
上記中、Ｒ′は置換基を有してもよいメチル基、エチル基及びプロピル基等のアルキル基、置換基を有してもよいベンジル基及びフェネチル基等のアラルキル基及び置換基を有してもよいフェニル基、ナフチル基及びアンスリル基等のアリール基または水素原子等を示す。
【００２８】
上記で説明したような本発明に係る連鎖重合性官能基の中でも、下記の一般式（1）で示されるものが好ましい。
【００２９】
【化３】
2005345593.tif 000004
式中、Ｅは水素原子、フッ素、塩素及び臭素等のハロゲン原子、置換基を有してもよいメチル基、エチル基、プロピル基及びブチル基等のアルキル基、置換基を有してもよいベンジル基、フェネチル基、ナフチルメチル基、フルフリル基及びチエニル基等のアラルキル基、置換基を有してもよいフェニル基、ナフチル基、アンスリル基、ピレニル基、チオフェニル基及びフリル基等のアリール基、ＣＮ基、ニトロ基、メトキシ基、エトキシ基及びプロポキシ基等のアルコキシ基、−ＣＯＯＲ7及びＣＯＮＲ8Ｒ9を示す。
【００３０】
Ｗは置換基を有してもよい２価のフェニレン、ナフチレン及びアントラセニレン等のアリーレン基、置換基を有してもよいメチレン、エチレン及びブチレン等の２価のアルキレン基、−ＣＯＯ−、−ＣＨ2−、−Ｏ−、−ＯＯ−、−Ｓ−またはＣＯＮＲ10−で示される。
【００３１】
Ｒ7、Ｒ8、Ｒ9及びＲ10は水素原子、フッ素、塩素及び臭素等のハロゲン原子、置換基を有してもよいメチル基、エチル基及びプロピル基等のアルキル基、置換基を有してもよいベンジル基及びフェネチル基等のアラルキル基及び置換基を有してもよいフェニル基、ナフチル基及びアンスリル基等のアリール基を示し、Ｒ8とＲ9は互いに同一であっても異なってもよい。
【００３２】
また、ｆは０または１を示す。
【００３３】
Ｅ及びＷが有してもよい置換基としては、フッ素、塩素、臭素及びヨウ素等のハロゲン原子、ニトロ基、シアノ基、水酸基、メチル基、エチル基、プロピル基及びブチル基等のアルキル基、メトキシ基、エトキシ基及びプロポキシ基等のアルコキシ基、フェノキシ基及びナフトキシ基等のアリールオキシ基、ベンジル基、フェネチル基、ナフチルメチル基、フルフリル基及びチエニル基等のアラルキル基、フェニル基、ナフチル基、アンスリル基及びピレニル基等のアリール基等が挙げられる。
【００３４】
また、上記一般式（１）の中でも、更に特に好ましい連鎖重合性官能基としては、下記一般式（２）〜（６）で示されるものが挙げられる。
【００３５】
【化４】
2005345593.tif 000005
本発明で用いる連鎖重合性官能基を有する正孔輸送性化合物は分子内に正孔輸送性基を有する。正孔輸送性基は正孔輸送性を示すものであればいずれのものでもよく、連鎖重合性官能基を水素原子に置き換えた水素付加化合物（正孔輸送性化合物）として示せば、例えばオキサゾール誘導体、オキサジアゾール誘導体、イミダゾール誘導体、トリフェニルアミン等のトリアリールアミン誘導体、９−（ｐ−ジエチルアミノスチリル）アントラセン、１，１−ビス−（４−ジベンジルアミノフェニル）プロパン、スチリルアントラセン、スチリルピラゾリン、フェニルヒドラゾン類、チアゾール誘導体、トリアゾール誘導体、フェナジン誘導体、アクリジン誘導体、ベンゾフラン誘導体、ベンズイミダゾール誘導体、チオフェン誘導体及びＮ−フェニルカルバゾール誘導体等が挙げられる。
【００３６】
連鎖重合性官能基を有する正孔輸送性化合物の好ましい例としては本発明者らによる出願(特開2000-066425、特開2000-206715,特開2000-206716)に開示されているが、これらに限定されるものではない。
【００３７】
本発明の電子写真感光体の表面層は、上記連鎖重合性官能基を有する正孔輸送化合物とともに、該連鎖重合性官能基の末端を水素化した化合物に1重量％以上可溶で且つ放射線照射による反応が主鎖切断タイプでそのＧ値が０．５以上であるか又は放射線照射による反応が架橋タイプでそのＧ値が１．０以上であるポリマー又はオリゴマーとを含有する混合物を放射線照射により重合あるいは架橋することにより硬化した化合物を含有する。
【００３８】
上記ポリマー又はオリゴマーを連鎖重合性官能基を有する正孔輸送化合物に混合する効果は、放射線照射により生成する重合反応の開始点、即ちラジカルやイオンの生成効率を高めることである。これによって少量の放射線照射での高い重合度の達成が可能となり、その結果、生産性アップと耐久性能アップを同時に行うことが可能になる。
【００３９】
連鎖重合性官能基を有する正孔輸送化合物を放射線照射によって重合する場合には、照射する放射線量を増加することによっても重合度は上昇するが、このときに放射線量を増加し過ぎた場合には電子写真感光体の感度特性や連続使用時の電位の安定性に弊害が発生する傾向にもある。従って本発明においては、上記ポリマー又はオリゴマーを連鎖重合性官能基を有する正孔輸送化合物に混合し、少量の放射線照射での硬化を可能にし、前記弊害の発生を防止した。
【００４０】
連鎖重合性官能基を有する正孔輸送化合物と混合して有効に重合度を高めるためには、一つに連鎖重合性官能基を有する正孔輸送化合物と相溶性を有する材料であること、更に重合反応の開始点として働く放射線照射でのラジカルやイオンの生成効率が高い材料であることが必要であり、また低分子量の材料よりは分子中に繰り返し単位を有するポリマーやオリゴマーが有効であった。
【００４１】
連鎖重合性官能基を有する正孔輸送化合物との相溶性の目安としては、本発明者らの研究の結果、該連鎖重合性官能基の末端を水素化した化合物に対する溶解性が１重量％以上であることが必要であった。ここで該連鎖重合性官能基の末端を水素化した化合物とは例えば正孔輸送性化合物の重合性官能基が前記一般式（２）で示されるアクリル基であればアクリル酸であり、前記一般式（６）で示されるスチレン基であればスチレンモノマーである。これらアクリル酸やスチレンモノマーに対して１重量％以上溶解し、更に下記のように所定のＧ値を示すポリマー又はオリゴマーが混合可能なポリマー又はオリゴマーである。
【００４２】
尚、連鎖重合性官能基を有する正孔輸送化合物が分子中に異なる複数の連鎖重合をもつ場合や、複数の異なる正孔化合物を用いる場合の上記溶解性の判断は、混合物中に最も多く含まれる官能基を選択し、この末端を水素化した化合物への溶解性で判断できる。
【００４３】
従って、本発明で使用可能なポリマー又はオリゴマーは連鎖重合性官能基を有する正孔輸送化合物によって異なり、適切な組み合わせを選択する必要がある。更に、ポリマー又はオリゴマーの溶解性はその分子量にも依存する為、分子量についても選択する必要がある。尚、溶解性の確認は２３℃で行い、溶解の可否は目視で判断した。また、ここでＧ値とは放射線によって引き起こされる反応の効率を表す。Ｇ値は系に吸収された放射線のエネルギー１００ｅＶ当たり、反応によって消失したり、生成したりする化学種の数で定義される。特に高分子化合物に放射線を照射した場合には、高分子主鎖の切断や高分子化合物間の架橋などの反応が生じる。この生成効率及び主鎖切断と架橋のどちらが優先されるかは、雰囲気、温度、固体か液体かなどの条件に依存するが、不活性ガス雰囲気又は真空中で固体状態での放射線照射においては上記反応は高分子化合物の化学構造によって決まり、このときの主鎖切断及び架橋反応の反応効率を主鎖切断及び架橋反応のＧ値とする。ポリマー又はオリゴマーは、放射線照射時における前記２つの反応のいずれが優位かによって主鎖切断タイプと架橋タイプとに分かれるが、本発明において該ポリマー又はオリゴマーが有効に働くためのＧ値は、放射線照射による主鎖切断タイプでのＧ値では０．５以上、架橋タイプでの放射線照射による架橋反応のＧ値では１．０以上であった。
【００４４】
架橋タイプのポリマー又はオリゴマーの中でも特にその化学構造の繰り返し単位中に不飽和の炭素−炭素二重結合を有する化合物は低放射線量照射時の硬化促進の効果が非常に大きく、その効果はブタジエン系ポリマー又はオリゴマー及びイソプレン系ポオリマー又はオリゴマーで更に顕著であった。
【００４５】
また主鎖切断タイプのポリマー又はオリゴマーの中でも特にポリイソブチレンが低放射線量照射時の硬化性向上に有効であり、且つ感度、残留電位等の感光体特性も良好であった。
【００４６】
表１に各ポリマーでの反応優位性のタイプとＧ値の例を示す。
表１に示すポリマー又はオリゴマーの中で規定値以上のＧ値を有するものが本発明で使用可能であるが、表２の例に限られるものではなく、重合性官能基との相溶性と所定のＧ値を示すものであれば使用可能である。
【００４７】
【表１】
2005345593.tif 000006
【００４８】
【表２】
2005345593.tif 000007
本発明においては、連鎖重合性基を有する正孔輸送性化合物の重合／架橋を放射線により行う。
【００４９】
放射線による重合の最大の利点は、重合開始剤を必要としない点であり、これにより非常に高純度な重合物の作製が可能となり、良好な電子写真特性を確保することができる。また、短時間で、かつ効率的な重合反応であるがゆえに生産性も高い。更に、放射線は透過性に優れるので、添加剤等の遮蔽物質が層中に存在したり厚い層を形成する際の硬化阻害の影響が非常に小さいこと等も挙げられる。
【００５０】
但し、連鎖重合性基の種類や中心骨格の種類によっては重合反応が進行しにくい場合があり、その際には影響のない範囲内で重合開始剤を添加することは可能である。
【００５１】
使用する放射線としては、電子線及びγ線が挙げられるが、効率の点では電子線が好ましい。電子線照射をする場合、加速器としてはスキャニング型、エレクトロカーテン型、ブロードビーム型、パルス型及びラミナー型等いずれの形式も使用することができる。また、電子線を照射する場合に、本発明においては、電気特性及び耐久性能を発現させる上で照射条件が非常に重要である。加速電圧は３００ＫＶ以下が好ましく、最適には１５０ＫＶ以下である。また、線量は好ましくは０．１Ｍｒａｄ〜３０Ｍｒａｄの範囲、より好ましくは０．５Ｍｒａｄ〜２０Ｍｒａｄの範囲である。加速電圧が３００ＫＶを超えると感光体特性に対する電子線照射のダメージが増加する傾向にある。また、線量が０．１Ｍｒａｄよりも少ない場合には架橋が不十分となり易く、３０Ｍｒａｄを超えると感光体の感度特性や繰り返し使用時の電位の変動に放射線照射の影響が観察される場合がある。
【００５２】
本発明においては、連鎖重合性官能基を有する正孔輸送性化合物と該連鎖重合性官能基の末端を水素化した化合物に１重量％以上可溶で且つ放射線照射による反応が主鎖切断タイプでそのＧ値が０．５以上であるか又は放射線照射による反応が架橋タイプでそのＧ値が１．０以上であるポリマー又はオリゴマーとを含有する混合物を放射線照射により重合、架橋させることで、その感光体の表面層中において、正孔輸送能を有する化合物は架橋点をもって感光層中に共有結合を介して取り込まれる。前記正孔輸送性化合物は、それのみを重合、架橋させる、あるいは他の連鎖重合性基を有する化合物と混合させることのいずれもが可能であり、その種類／比率は全て任意である。ここでいう他の連鎖重合性基を有する化合物とは、連鎖重合性基を有する単量体、オリゴマー及びポリマーのいずれもが含まれる。
【００５３】
正孔輸送性化合物の官能基とその他の連鎖重合性化合物の官能基が、同一の基あるいは互いに重合可能な基である場合には、両者は共有結合を介した共重合３次元架橋構造をとることが可能である。両者の官能基が互いに重合しない官能基である場合には、感光層は少なくとも二つ以上の３次元硬化物の混合物あるいは主成分の３次元硬化物中に他の連鎖重合性化合物単量体、あるいはその硬化物を含んだものとして構成されるが、その配合比率／製膜方法をうまくコントロールすることで、ＩＰＮ（Ｉｎｔｅｒ  Ｐｅｎｅｔｒａｔｉｎｇ  Ｎｅｔｗｏｒｋ）、即ち、相互進入網目構造を形成することも可能である。
【００５４】
また、前記正孔輸送性化合物と連鎖重合性基を有しない単量体、オリゴマー及びポリマーや連鎖重合性以外の重合性基を有する単量体、オリゴマー及びポリマー等から感光層を形成してもよい。更に、場合によっては、３次元架橋構造に化学結合的に組み込まれない、即ち、連鎖重合性官能基を有しない正孔輸送性化合物を含有することも可能である。また、その他の各種添加剤、例えばフッ素原子含有樹脂微粒子等の滑剤等を含有してもよい。
【００５５】
本発明の感光体は、支持体上に感光層として電荷発生物質を含有する電荷発生層及び電荷輸送物質を含有する電荷輸送層を、この順に積層した構成あるいは逆に積層した構成、また電荷発生物質と電荷輸送物質を同一層中に分散した単層からなる構成のいずれの構成をとることも可能である。前者の積層型においては電荷輸送層が二層以上の構成、また後者の単層型においては電荷発生物質と電荷輸送物質を同一に含有する感光層上に更に電荷輸送層を構成してもよく、更には電荷発生層あるいは電荷輸送層上に保護層を形成することも可能である。
【００５６】
これらいずれの場合においても、先の連鎖重合性官能基を有する正孔輸送化合物と前記特定のポリマー又はオリゴマーとを含有する混合物を放射線照射により重合、架橋したものを感光体の表面層が含有していればよい。但し、電子写真感光体としての特性、特に残留電位等の電気的特性及び耐久性の点より、電荷発生層及び電荷輸送層をこの順に積層した機能分離型感光体構成が好ましく、本発明の利点も電荷輸送能を低下させることなく表面層の高耐久化が可能になった点にある。
【００５７】
電子写真感光体が有する支持体は、導電性を有するものであればよい。例えばアルミニウム、銅、クロム、ニッケル、亜鉛及びステンレス等の金属や合金をドラム状またはシート状に成形したもの、アルミニウム及び銅等の金属泊をプラスチックフィルムにラミネートしたもの、アルミニウム、酸化インジウム及び酸化錫等をプラスチックフィルムに蒸着したもの、導電性物質を単独または結着樹脂と共に塗布して導電層を設けた金属、プラスチックフィルム及び紙等が挙げられる。
【００５８】
本発明においては、支持体と感光層の間にバリアー機能と接着機能をもつ下引き層を設けることができる。下引き層は感光層の接着性改良、塗工性改良、支持体の保護、支持体の欠陥の被覆、支持体からの電荷注入性改良、また感光層の電気的破壊に対する保護等のために形成される。
【００５９】
下引き層の材料としては、ポリビニルアルコール、ポリ−Ｎ−ビニルイミダゾール、ポリエチレンオキシド、エチルセルロース、エチレン−アクリル酸共重合体、カゼイン、ポリアミド、Ｎ−メトキシメチル化６ナイロン、共重合ナイロン、にかわ及びゼラチン等が挙げられる。下引き層は、これらの材料をそれぞれに適した溶剤に溶解した溶液を支持体上に塗布し、乾燥することによって形成される。膜厚は、０．１〜２μｍであることが好ましい。
【００６０】
上述のように、積層型の感光層は、電荷発生層及び電荷輸送層を有する。
【００６１】
電荷発生物質としては、セレン−テルル、ピリリウム、チアピリリウム系染料、また各種の中心金属及び結晶系、具体的には例えば、α、β、γ、ε及びＸ型等の結晶型を有するフタロシアニン化合物、アントアントロン顔料、ジベンズピレンキノン顔料、ピラントロン顔料、トリスアゾ顔料、ジスアゾ顔料、モノアゾ顔料、インジゴ顔料、キナクリドン顔料、非対称キノシアニン顔料、キノシアニン及び特開昭５４−１４３６４５号公報に記載のアモルファスシリコン等が挙げられる。
【００６２】
電荷発生層は、前記電荷発生物質を０．３〜４倍量の結着樹脂及び溶剤と共にホモジナイザー、超音波分散、ボールミル、振動ボールミル、サンドミル、アドライダー及びロールミル等の方法でよく分散し、得られた分散液を塗布し、乾燥することによって形成されるか、前記電荷発生物質の蒸着膜等、単独組成の膜として形成される。その膜厚は５μｍ以下であることが好ましく、特には０．１〜２μｍであることが好ましい。
【００６３】
結着樹脂としては、スチレン、酢酸ビニル、塩化ビニル、アクリル酸エステル、メタクリル酸エステル、フッ化ビニリデン、トリフルオロエチレン等のビニル化合物の重合体及び共重合体、ポリビニルアルコール、ポリビニルアセタール、ポリカーボネート、ポリエステル、ポリスルホン、ポリフェニレンオキサイド、ポリウレタン、セルロース樹脂、フェノール樹脂、メラミン樹脂、ケイ素樹脂及びエポキシ樹脂等が挙げられる。
【００６４】
本発明における連鎖重合性官能基を有する正孔輸送性化合物は、前述した電荷発生層上に電荷輸送層として、もしくは電荷発生層上に電荷輸送物質と結着樹脂からなる電荷輸送層を形成した後に正孔輸送能力を有する表面保護層として用いることができる。この表面保護層は正孔輸送能力を有するので、感光層の定義の範囲内に含める。
【００６５】
いずれの場合も、前記連鎖重合性官能基を有する正孔輸送化合物とともに、該連鎖重合性官能基の末端を水素化した化合物に１重量％以上可溶で且つ放射線照射による反応が主鎖切断タイプでそのＧ値が０．５以上であるか又は放射線照射による反応が架橋タイプでそのＧ値が１．０以上であるポリマー又はオリゴマーとを含有する溶液を塗布後、重合／架橋反応させるのが好ましいが、前もって正孔輸送性化合物を含む溶液を反応させて硬化物を得た後に、再度溶剤中に分散あるいは溶解させたもの等を用いて、表面層を形成することも可能である。
【００６６】
連鎖重合性基を有する正孔輸送性化合物を電荷輸送層として用いた場合の正孔輸送性化合物の量は、硬化後の電荷輸送層の全重量に対して、正孔輸送性基の水素付加物が２０重量％以上、好ましくは４０重量％以上含有されていることが好ましい。２０重量％に満たないと電荷輸送能が低下し、感度の低下及び残留電位の上昇等の問題点が生じ易くなる。電荷輸送層の膜厚は、１〜５０μｍであることが好ましく、特には３〜３０μｍであることが好ましい。
【００６７】
正孔輸送性化合物を電荷発生層／電荷輸送層上の表面保護層として用いた場合、その下層に当たる電荷輸送層は適当な電荷輸送物質、例えばポリ−Ｎ−ビニルカルバゾール及びポリスチリルアントラセン等の複素環や縮合多環芳香族を有する高分子化合物や、ピラゾリン、イミダゾール、オキサゾール、トリアゾール及びカルバゾール等の複素環化合物、トリフェニルメタン等のトリアリールアルカン誘導体、トリフェニルアミン等のトリアリールアミン誘導体、フェニレンジアミン誘導体、Ｎ−フェニルカルバゾール誘導体、スチルベン誘導体及びヒドラジン誘導体等の低分子化合物等を適当な結着樹脂（前述の電荷発生層用樹脂の中から選択できる）と共に溶剤に分散／溶解した溶液を塗布し、乾燥することによって形成することができる。
【００６８】
この場合の電荷輸送物質と結着樹脂の比率は、両者の全重量を１００とした場合に電荷輸送物質の重量が３０〜１００であることが好ましく、特には５０〜１００であることが好ましい。電荷輸送物質の量が３０に満たないと、電荷輸送能が低下し、感度の低下及び残留電位の上昇等の問題点が生じ易くなる。電荷輸送層の膜厚は、上層の表面保護層と合わせた総膜厚が１〜５０μｍとなることが好ましく、特には５〜３０μｍであることが好ましい。
【００６９】
本発明においては上述のいずれの場合においても、連鎖重合性基を有する正孔輸送性化合物の硬化物を含有する感光体の表面層に、前記電荷輸送物質を含有することが可能である。
【００７０】
単層型感光層の場合は、正孔輸送性化合物と電荷発生物質の両方を含有する溶液を重合／架橋することによって形成するか、電荷発生物質及び電荷輸送物質を含有する単層型感光層上に正孔輸送性化合物を含有する溶液を塗布後、重合／架橋することによって形成する。
【００７１】
本発明における感光体には、各種添加剤を添加することができる。添加剤とは酸化防止剤及び紫外線吸収剤等の劣化防止剤や、フッ素原子含有樹脂微粒子等の潤滑剤その他である。
【００７２】
上記各層用の溶液を塗布する方法としては、例えば浸漬コーティング法、スプレーコーティング法、カーテンコーティング法及びスピンコーティング法等が挙げられるが、効率性／生産性の点からは浸漬コーティング法が好ましい。また、蒸着、プラズマ、その他の公知の製膜方法が適宜選択できる。
【００７３】
図１に本発明の電子写真感光体を有するプロセスカートリッジを有する電子写真装置の概略構成を示す。図１において、１はドラム状の本発明の電子写真感光体であり、軸２を中心に矢印方向に所定の周速度で回転駆動される。感光体１は、回転過程において、一次帯電手段３によりその周面に正または負の所定電位の均一帯電を受け、次いでスリット露光やレーザービーム走査露光等の露光手段（不図示）からの露光光４を受ける。こうして感光体１の周面に静電潜像が順次形成されて行く。
【００７４】
形成された静電潜像は、次いで現像手段５によりトナー現像され、現像されたトナー現像像は、不図示の給紙部から感光体１と転写手段６との間に感光体１の回転と同期取り出されて給紙された転写材７に、転写手段６により順次転写されていく。像転写を受けた転写材７は、感光体面から分離されて像定着手段８へ導入されて像定着を受けることにより複写物（コピー）として装置外へプリントアウトされる。
【００７５】
像転写後の感光体１の表面は、クリーニング手段９によって転写残りトナーの除去を受けて清浄面化され、更に前露光手段（不図示）からの前露光光１０により除電処理された後、繰り返し画像形成に使用される。なお、一次帯電手段３が帯電ローラー等を用いた接触帯電手段である場合は、前露光は必ずしも必要ではない。
【００７６】
本発明においては、上述の電子写真感光体１、一次帯電手段３、現像手段５及びクリーニング手段９等の構成要素のうち、複数のものをプロセスカートリッジとして一体に結合して構成し、このプロセスカートリッジを複写機やレーザービームプリンター等の電子写真装置本体に対して着脱可能に構成してもよい。例えば、一次帯電手段３、現像手段５及びクリーニング手段９の少なくとも一つを感光体１と共に一体に支持してカートリッジ化して、装置本体のレール１２等の案内手段を用いて装置本体に着脱可能なプロセスカートリッジ１１とすることができる。
【００７７】
また、露光光４は、電子写真装置が複写機やプリンターである場合には、原稿からの反射光や透過光、あるいはセンサーで原稿を読取り、信号化し、この信号に従って行われるレーザービームの走査、ＬＥＤアレイの駆動及び液晶シャッターアレイの駆動等により照射される光である。
【００７８】
本発明の電子写真感光体は電子写真複写機に利用するのみならず、レーザービームプリンター、ＣＲＴプリンター、ＬＥＤプリンター、液晶プリンター及びレーザー製版等の電子写真応用分野にも広く用いることができる。
【００７９】
以下、実施例に従って説明する。実施例中、「部」は重量部を表す。
【実施例１】
【００８０】
まず、導電層用の塗料を以下の手順で調製した。１０％の酸化アンチモンを含有する酸化スズで被覆した導電性酸化チタン粉体５０部、フェノール樹脂２５部、メチルセロソルブ２０部、メタノール５部及びシリコーンオイル（ポリジメチルシロキサンポリオキシアルキレン共重合体、平均分子量３０００）０．００２部をφ１ｍｍガラスビーズを用いたサンドミル装置で２時間分散して調製した。この塗料をφ３０ｍｍのアルミニウムシリンダー上に浸漬塗布方法で塗布し、１４０℃で３０分乾燥して、膜厚２０μｍの導電層を形成した。
【００８１】
次に、Ｎ−メトキシメチル化ナイロン５部をメタノール９５部中に溶解し、中間層用塗料を調製した。この塗料を前記の導電層上に浸漬コーティング法によって塗布し、１００℃で２０分間乾燥して、０．６μｍの中間層を形成した。
【００８２】
次に下記構造式（Ａ）のビスアゾ顔料５部、ポリビニルブチラール樹脂２部及びシクロヘキサノン６０部を、φ１ｍｍガラスビーズを用いたサンドミル装置で２４時間分散し、更にテトラヒドロフラン６０部を加えて電荷発生層用塗料とした。この塗料を前記の中間層の上に浸漬コーティング法で塗布して、１００℃で１５分間乾燥して、膜厚０．２μｍの電荷発生層を形成した。
【００８３】
【化５】
2005345593.tif 000008
次いで、下記構造式（B）の正孔輸送性化合物６０部と
【００８４】
【化６】
2005345593.tif 000009
ポリイソブチレン（数平均分子量：２５００、アクリル酸への溶解度１０ｗｔ％以上、主鎖切断タイプ、Ｇ値：４．５5）１０部をモノクロロベンゼン３０部／ジクロロメタン３０部の混合溶媒中に溶解し、電荷輸送層用塗料を調製した。この塗料を前記の電荷発生層上にコーティングし、加速電圧１２０ＫＶ、線量１０Ｍｒａｄの条件で電子線を照射し樹脂を硬化し、膜厚１５μｍの電荷輸送層を形成し、電子写真感光体を得た。
【００８５】
作製した電子写真感光体について、経時析出性、電子写真特性及び耐久性を評価した。経時析出性については、複写機用のウレタンゴム製のクリーニングブレードを感光体表面に圧接し、８０℃で保存し析出性に対する加速試験を行った。評価は１４日後に感光体表面を顕微鏡により観察し析出の有無を判定した。析出のない場合は、更に３０日後まで試験を継続した。
【００８６】
電子写真特性及び耐久性は、この感光体をキヤノン（株）複写機ＧＰ４０５に装着して評価した。初期の感光体特性〔暗部電位Ｖｄ、光減衰感度（暗部電位−７００Ｖ設定で−１５０Ｖに光減衰させるために必要な光量）及び残留電位Ｖｓ１（光減衰感度の光量の３倍の光量を照射した時の電位）〕を測定し、更に２００００枚の通紙耐久試験を行い、目視による画像欠陥の発生の有無の観察、感光体の削れ量及び耐久後の前記感光体特性を測定し、各々の変化値ΔＶｄ、ΔＶｌ（初期のＶｌと、初期にＶｌを−１５０Ｖにするのに必要な光量と同量の光量を耐久後に照射した時のＶｌとの差）及びΔＶｓｌを求めた。
【００８７】
結果を第２表に示すが、本発明の感光体では析出は発生せず、また感光体特性が良好であり、耐久での削れ量が少なく、かつ耐久においても感光体特性にはほとんど変化が見られないというように、非常に安定した良好な特性を示している。
【００８８】
（実施例２〜１０）
正孔輸送性化合物及び混合するポリマー又はオリゴマー（溶解性、放射線照射での反応タイプ及びＧ値も示す）を表３に示した化合物に代えた以外は、実施例１と同様にして電子写真感光体を作製し、評価した。結果を第２表に示す。
【００８９】
【表３】
2005345593.tif 000010
（実施例１１〜１５）
電子線の照射条件を下表４に示したように変えた以外は、実施例１と同様にして電子写真感光体を作製し、評価した。結果、削れ量、耐久画像は良好であったが、線量を０．５Ｍｒａｄより下げると若干削れ量が増加し、線量を２０Ｍｒａｄより上げることで初期の電子写真特性において、若干の感度低下や残留電位の上昇が見られた。結果を第２表に示す。
【００９０】
【表４】
2005345593.tif 000011
（実施例１６）
【００９１】
実施例１と同様にして電荷発生層まで形成した。
【００９２】
次いで、下記構造式（Ｃ）のスチリル化合物２０部、
【００９３】
【化７】
2005345593.tif 000012
及び下記構造式（Ｄ）の繰り返し単位を有するポリカーボネート樹脂（数平均分子量２０，０００）１０部
【００９４】
【化８】
2005345593.tif 000013
をモノクロロベンゼン５０部／ジクロロメタン２０部の混合溶媒中に溶解して調製した電荷輸送層用塗料を用いて、前記電荷発生層上に電荷輸送層を形成した。この時の電荷輸送層の膜厚は１０μｍであった。
【００９５】
次いで、実施例１で用いた正孔輸送性化合物６０部及びポリブタジエン（数平均分子量：２０００、アクリル酸への溶解度１０ｗｔ％以上、架橋タイプ、Ｇ値：３．５）１５部をモノクロロベンゼン５０部／メチラール５０部の混合溶媒中に溶解し、表面保護層用塗料を調製した。この塗料をスプレーコーティング法により先の電荷輸送層上に塗布し、加速電圧１５０ＫＶ、線量０．８Ｍｒａｄの条件で電子線を照射し樹脂を硬化し、膜厚４μｍの表面保護層を形成し、電子写真感光体を得た。この感光体を実施例１と同様にして評価した。結果を第２表に示す。
（実施例１７）
【００９６】
正孔輸送性化合物を実施例６で用いた正孔輸送性化合物に変え、ポリブタジエンをポリイソプレン（数平均分子量：４５００、アクリル酸への溶解度１ｗｔ％以上、架橋タイプ、Ｇ値：１．９）に変えた以外は、実施例１６と同様にして電子写真感光体を作製し、評価した。結果を第２表に示す。
（実施例１８）
【００９７】
正孔輸送性化合物を実施例５で用いた正孔輸送性化合物に変え、ポリブタジエンをポリメタクリル酸メチル（数平均分子量：２５０００、アクリル酸への溶解度１０ｗｔ％以上、主鎖切断タイプ、Ｇ値：１．８）に変えた以外は、実施例１６と同様にして電子写真感光体を作製し、評価した。結果を第２表に示す。
（実施例１９）
【００９８】
実施例６で用いた正孔輸送性化合物の量を４５部とし、構造式（Ｅ）のアクリルモノマー１５部を添加した以外は、
【００９９】
【化９】
2005345593.tif 000014
実施例１６と同様にして電子写真感光体を作製し、評価した。結果を第２表に示す。
【０１００】
（比較例１）
実施例１と同様にして電荷発生層まで形成した。
【０１０１】
次いで、構造式（Ｃ）のスチリル化合物１５部及びポリメチルメタクリレート樹脂（数平均分子量４００００）１５部をモノクロロベンゼン５０部／ジクロロメタン２０部の混合溶媒中に溶解して調製した電荷輸送層用塗料を用いて、前記電荷発生層上に電荷輸送層を形成した。この時の電荷輸送層の膜厚は１５μｍであった。
【０１０２】
この電子写真感光体を実施例１と同様にして評価した結果、１４日後に析出が見られた。一方、初期の電子写真特性は良好であったが、耐久での表面層の削れ量が多く、かぶり、傷等の画像欠陥が発生している。更に９０００枚以降は削れによって電荷輸送層の膜厚が薄くなり、帯電不良が発生し、画像形成が不可能となった。結果を第２表に示す。
【０１０３】
（比較例２）
比較例１で用いたポリメチルメタクリレート樹脂のかわりに構造式（Ｄ）で示されるポリカーボネート樹脂（数平均分子量２００００）を用いた以外は、比較例１と同様にして電子写真感光体を作製し、評価した。その結果、３０日後に析出が観察された。また、ポリメチルメタクリレート樹脂の場合に比べて、耐久性は若干向上したものの十分ではなく、やはり耐久後の画像欠陥は発生した。結果を第２表に示す。
【０１０４】
（比較例３）
実施例１６において表面保護層にポリブタジエンを含有しない他は実施例１６と同様にして比較例３の感光体を作成し、評価した。その結果、析出は発生せず良好であり、初期の電子写真特性も良好であったが、２００００枚耐久で感光体表面に浅い傷が生じ、ハーフトーン画像において薄い画像欠陥が見られた。結果を第２表に示す。
【０１０５】
（比較例４、５、６）
実施例１６において表面保護層にポリブタジエンの代わりにそれぞれポリアクリル酸メチル（数平均分子量２００００、アクリル酸への溶解度１０ｗｔ％以上、架橋タイプ、Ｇ値０．５）、ポリテトラフルオロエチレン粒子（数平均分子量：４００００、アクリル酸への溶解性０．１ｗｔ％以下、数平均粒径：０．２μｍ、主鎖切断タイプ、Ｇ値１．５）、ポリα−メチルスチレン（数平均分子量：１２０００、アクリル酸への溶解性１ｗｔ％以上、主鎖切断タイプ、Ｇ値０．２５）に変えたほかは実施例１６と同様にして比較例４、５、６の感光体を作成し、評価した。その結果、比較例４、５、６いずれの場合も析出は発生せず良好であり、初期の電子写真特性も良好であったが、２００００枚耐久で感光体表面に浅い傷が生じ、ハーフトーン画像において薄い画像欠陥が見られた。結果を第２表に示す。
【図面の簡単な説明】
【０１０６】
【図１】本発明の電子写真感光体を有するプロセスカートリッジを有する電子写真装置の概略構成を示す。
【図１】
2005345593.tif 000017